40重量までの炭素が埋込まれている水酸化カルシウム水和物から成る母材を持つ耐高温セラミックハイブリッド材料であって、炭素の60以上が、鱗片状に積層して設けられる黒鉛の格子構造を持つ黒鉛粒子GPから成り、かつ0.7mmの平均主寸法を持ち、そうでない場合炭素が煤状に微結晶で角の丸い黒鉛粒GKから成り、黒鉛小片GPより大きい寸法を持っていないことを特徴とする、ハイブリッド材料。ハイブリッド材料において黒鉛小片GPが互いに面を平行に向けられていることを特徴とする、請求項1に記載のハイブリッド材料。黒鉛小片GPが0.01~3mmの寸法及び0.05~0.5g/cm3のかさ密度を持ち、黒鉛粒GKがこれより大きい寸法を持っていないことを特徴とする、請求項1~2の1つに記載のハイブリッド材料。母材が樹枝晶ゾノトライトX及び/又はトバモライトから成り、65重量まで珪灰石を含んでいることを特徴とする、先行する請求項の1つに記載のハイブリッド材料。母材が、別の粒状珪酸塩SKとして、珪酸ジルコニウム、珪酸リチウムアルミニウム及び/又は珪酸カルシウムマグネシウムを最大15重量まで含んでいることを特徴とする、先行する請求項の1つに記載のハイブリッド材料。ハイブリッド材料から、流動NE金属合金の流れ挙動を監視する部品、又はNE金属、ガラス又はプラスチックの連続鋳造、ダイカスト又は型鋳造用被覆、又は炉建造又は設備建造における機能部品又は構造部品、又は電磁遮蔽用部品が製造されている、ことを特徴とする、先行する請求項の1つに記載のハイブリッド材料の使用。母材の前記成分及び炭素及び場合によっては珪灰石棒細片及び/又は粒状珪酸塩が混合され、混合物が乾燥プレス、フィルタプレス又は鋳造によりそれぞれ粗板又は粗部品に成形され、それからオートクレーブで処理され、続いて乾燥作され、その際板又は成形部品が生じることを特徴とする、請求項1~5の1つに記載のハイブリッド材料を製造する方法。母材用ゾノトライト及び/又はトバモライトが、酸化カルシウム及び/又は水酸化カルシウムと酸化珪素及び/又は水酸化珪素との混合物から、オートクレーブ又は撹拌オートクレーブにおけるオートクレーブ処理により製造され、それから粉末にされかつ/又は母材スラリにおいて炭素及び場合によっては珪灰石棒細片及び/又は粒状珪酸塩と混合され、それから湿った状態又は乾いた状態で板又は成形部品に圧縮成形又は鋳造されることを特徴とする、請求項1~5の1つに記載のハイブリッド材料を製造する方法。板又は成形部品が、本来の場所又は焼なまし炉において、使用に応じた温度で熱処理を受け、その際500°C~1000°C以上の温度が与えられていると、還元性雰囲気又は真空が供給されることを特徴とする、請求項7に記載の方法。板又は成形部品が、本来の場所又は焼なまし炉において、使用に応じた温度で熱処理を受け、その際500°C~1000°C以上の温度が与えられていると、還元性雰囲気又は真空が供給されることを特徴とする、請求項8に記載の方法。本発明の課題は、公知のセラミック材料の欠点を回避し、ぬれることがなく、軽金属溶湯及びそのスラグに対して抵抗力があり、油、油-水懸濁液のような分離剤及び滑剤により全く又は僅かしか浸透されず、高度の自己潤滑特性を持つハイブリッド材料を創造することである。黒鉛の結晶構造を持つ炭素粒子は、不規則な構造を持つ炭素粒子より10倍大きい熱伝導率及び導電率を持っている。前者は、金属溶湯に対する高温の境界区域と外側支持又は保持装置との間及び周辺への温度分布を均一にしかつ加速する。更に炭素結晶の層構造は、異なる熱膨張の範囲で母材に対してエネルギを分散する滑りを可能にする。これは、公知のセラミック板片又は炭化される炭素繊維の挙動に対して有利に対立する。整然とした黒鉛の結晶構造を持つ炭素粒子の割合は、全炭素の少なくとも60であるようにする。粒子寸法はなるべく0.01~3mmである。実際の実験操作では、0.7mmの平均板片寸法及び0.1~1mmの寸法ばらつきを持つ市販の炭素が有効なことがわかった。残りの炭素成分は、一層少ない黒鉛化度及び整然としない黒鉛結晶を持っている。その構造はあまり板片状でなく、粒子の寸法より小さい寸法を持つ粒状である。実験において1~40重量の炭素割合が予想した使用に応じてよいことがわかった。母材が樹枝晶ゾノトライト及び/又はトバモライトから成るのがよく、強度を高めるため、65重量まで珪灰石棒細片を混合することができる。これらの棒細編は、少なくとも1:8の長短比を持っているようにする。圧縮強度を高めるため、母材は最大15重量の粒状珪酸塩材料を含むこともできる。珪酸塩材料は、例えば珪酸ジルコニウム、珪酸リチウムアルミニウム及び/又は珪酸カルシウムマグネシウムである。小片密度及び熱電特性を高める為、20重量まで、煤のような他の黒鉛質炭素の添加も有利である。一軸圧縮又は二軸圧縮の際、黒鉛粒子は面を互いに平行に向けられる。これによりハイブリッド材料の異方性が生じる。それにより、熱伝導率に関して、熱流を適切に制御する可能性が生じる。これにより多くの使用において、適切な絶縁特性が設定可能である。均衡圧縮の際、すべての空間方向に均一に分布する熱伝導を持つ等方性材料が生じる。新しいハイブリッド材料は滑らかで密な表面を持ち、自己潤滑特性を持っている。これにより、使用の際分離剤及び潤滑剤が大幅に節約され、それにより製造の中断が回避される。連続鋳造方法及びダイカスト方法の生産性を著しく向上することができる。これは改善される停止時間の結果であるか、又は鋳造方法に応じて短縮されるサイクル時間の結果であり、熱伝導率の適切な設定及び改善される機械的安定性に帰着する。新しいハイブリッド材料の別の決定的な利点は、炭素繊維に対する黒鉛粒子の4倍ないし20倍少ない価格から生じる。ハイブリッド材料の特性は、黒鉛粒子の相対割合により適切に影響される。黒鉛のかさ密度は例えば0.08g/cm3にすぎない。それによりハイブリッド材料の見掛け密度は、0の黒鉛割合における1.1g/cm3から16の黒鉛割合における1.0g/cm3に減少する。これに反し圧縮強度は11MPaから17MPaに増加し、破壊仕事は5Nmから25Nmに増加し、熱伝導率は500°Cにおいて横方向に0.35W/mKから1.65W/mKに増加し、絶縁抵抗は同様に横方向に前記の黒鉛ドーピングで2.31013Ω-cmから265.103Ω-cmに増加する。ハイブリッド材料は1100°Cまで使用可能である。酸化性雰囲気内において500°C以上で初めて、ここに新たに提案される炭素粒子が表面で酸化し始める。これに反し炭化する炭素繊維は、既に300°Cから酸化する。更に新しいハイブリッド材料では、著しく高い炭素割合が存在するので、炭素の酸化は調節される特性に著しく少ない不利な影響しか与えない。良好な熱衝撃安定性は、母材から炭素への組織境界へのエネルギ消散により始まる亀裂成長を黒鉛粒子が停止する、という事実からも生じる。ハイブリッド材料はすばらしく形態付与されかつ加工されるので、それから有利に、ねれない絶縁部品が、流動NE金属合金の流れ制御及び量制御のために、また連続鋳造、ダイカスト及び仕上げ鋳造において使用するために製造される。それはガラス成形方法及びプラスチック成形方法においても有利に使用され、熱設備及び炉建造における備品として使用される。新しいハイブリッド材料の有利な特性のため、電磁遮蔽も望まれる広い産業部門においても使用される。その使用において次の別の利点も生じる。自己潤滑、分離剤、潤滑剤及び油のような補助物質の消費の減少、それは環境にも有益である、装置の寿命及び非常運転特性の向上、溶融装置、溶融適合装置及び非鉄材料特にアルミニウム及びその合金用の成形機におけるプロセス安定性。軽金属及び軽金属鋳造部品から成る半製品の需要は、全世界的に永続的に増大している。部品の形状は多様であり、材料節約の理由から、複雑な形状を持つ薄肉の部品がますます望まれる。それにより、新しいハイブリッド材料により完全に得られる金属溶湯の純度及び安定性に対して高まる要求が生じる。生産性は新しい材料の使用により著しく改善される。ハイブリッド材料及びそれから成る成形部品は、需要に応じて種々のやり方で製造され、そのために母材、黒鉛小片、場合によっては珪灰石棒細片及び/又は粒状珪酸塩の前記成分が混合され、混合物が乾燥プレス、フィルタプレス又は鋳造によりそれぞれ粗板又は粗材に成形され、それからオートクレーブ処理され、続いて乾燥され、板又は成形部品が生じる。その代わりに、前もって母材の材料、酸化カルシウム及び/又は水酸化カルシウムと酸化珪素及び/又は水酸化珪素との混合物から成る母材用のゾノトライト及び/又はトバモライトが、なるべく撹拌オートクレーブにおけるオートクレーブ処理によって製造され、続いて粉末状でかつ/又は母材スラリとして、黒鉛及び場合によっては珪灰石棒細片及び/又は粒状珪酸塩と混合され、湿った状態又は乾燥した状態で板又は成形部品となるように圧縮されるか又は鋳造される。図1は、大体において平行に向けられた黒鉛小片GPが近似的に正面図で少し変形して見えるように埋込まれている樹枝状ゾノトライトXから成る粗い構造の母材を示す。更に黒鉛粒GK及び丸められた珪酸塩粒SKが母材へはめ込まれている。黒鉛粒GKの所に、ごく小さい黒鉛結晶がその鈍角形状で認められる。図2は、更に拡大して、黒鉛小片GPにある整然とした微細構造を示している。鱗片状に積層された黒鉛小片は、少し斜めの正面図に、それぞれ線束として現れている。図3は、極端な拡大図で、露出した黒鉛小片GPの表面において層状に整然と向けられる構造を示し、その前に約1μmの間隔をおいて、母材のごく小さい樹枝状結晶が無秩序に互いに密にからみ合って存在する。ゾノトライトXのもつれた樹枝状結晶は、1~2μmの長さで約0.1μmの厚さである。母材と黒鉛小片との間のごく小さい間隙は、熱的及び機械的負荷を受けると、組織応力を少なくする。